(57)【要約】【課題】微粉化されていても十分な過酸化水素含有率をもつメラミン過酸化水素付加物を提供し、また経時的な過酸化水素含有率の低下の極めて少ないメラミン過酸化水素付加物を提供し、さらにこれらメラミン過酸化水素付加物の製造方法を提供する。【解決手段】平均粒径が６００μｍ以下であり、且つ過酸化水素含有率が２０重量％以上であることを特徴とする粒子状のメラミン過酸化水素付加物、及び初期過酸化水素含有率が２０重量％以上であり、４０℃・８０％ＲＨで３０日保存時の過酸化水素含有率が１９重量％以上であることを特徴とする粒子状のメラミン過酸化水素付加物、並びに分子内に少なくとも１つのリン酸基を有するキレート型の過酸化水素分解抑制剤（但し金属塩を除く）を含有する過酸化水素水溶液とメラミンを接触させることを特徴とする、粒子状のメラミン過酸化水素付加物の製造方法。【特許請求の範囲】
【請求項１】
平均粒径が６００μｍ以下であり、且つ初期過酸化水素含有率が２０重量％以上であることを特徴とする粒子状のメラミン過酸化水素付加物。
【請求項２】
初期過酸化水素含有率が２０重量％以上であり、４０℃・８０％ＲＨで３０日保存時の過酸化水素含有率が１９重量％以上であることを特徴とする粒子状のメラミン過酸化水素付加物。
【請求項３】
分子内に少なくとも１つのリン酸基を有するキレート型の過酸化水素分解抑制剤（但し金属塩を除く）を含有していることを特徴とする、請求項１又は請求項２に記載のメラミン過酸化水素付加物。
【請求項４】
分子内に少なくとも１つのリン酸基を有するキレート型の過酸化水素分解抑制剤（但し金属塩を除く）を含有する過酸化水素水溶液とメラミンを接触させることを特徴とする粒子状のメラミン過酸化水素付加物の製造方法。
【請求項５】
過酸化水素水溶液とメラミンの接触が、スラリー濃度２５〜５０重量％の範囲内で行なわれる、請求項４に記載のメラミン過酸化水素付加物の製造方法。
【請求項６】
得られたメラミン過酸化水素付加物の粒子を平均粒径６００μｍ以下に粉砕する工程を更に含むものである、請求項４又は請求項５に記載のメラミン過酸化水素付加物の製造方法。
【発明の詳細な説明】
【０００１】
【発明の属する技術分野】
本発明はメラミン過酸化水素付加物及びその製造方法に関し、特に、安定性に優れ、過酸化水素含有率の高い粒子状のメラミン過酸化水素付加物及びその製造方法に関する。
【０００２】
【従来の技術】
過酸化物はその酸化性から酸化剤、漂白剤、殺菌剤などとして広く工業的に用いられており、なかでも過酸化水素は酸素と水に分解することから環境負荷の極めて少ない過酸化物として近年注目されているが、使用時のハンドリング性から各種化合物に過酸化水素を付加させた固体状の過酸化水素付加物として用いられることが多く、過炭酸などがその例である。
しかし過炭酸は、水への溶解度が非常に高いため過酸化水素の放出速度も極めて高く、持続的な過酸化水素放出を要する用途には不向きである。このため、水に不溶なメラミンに過酸化水素を付加させたメラミン過酸化水素付加物が用いられることがあり、例えば特許文献１あるいは特許文献２などで用いられている。
【０００３】
一方、このようなメラミン過酸化水素付加物の製造方法は特許文献３に記載されている。
【特許文献１】
特開昭６３−４８２０７号公報、特許請求の範囲第５項
【特許文献２】
特開平８−１３３９３５号公報、請求項８
【特許文献３】
特公昭３８−１３８９０号公報
【０００４】
【発明が解決しようとする課題】
しかしながら、このような公知のメラミン過酸化水素付加物の製造方法では、過酸化水素分解抑制剤（安定剤）の効果が不十分であるため大過剰に過酸化水素を使用しなければ十分な過酸化水素含有率のメラミン過酸化水素付加物を得ることができないものであった。
更に、このような公知のメラミン過酸化水素付加物の製造方法では粒子化されたメラミン過酸化水素付加物内における過酸化水素分解抑制剤（安定剤）の存在が十分でなく、使用時のハンドリング性向上のためメラミン過酸化水素付加物粒子を微粉化しようとすると、過酸化水素の分解が進み、十分な過酸化水素含有率をもつメラミン過酸化水素付加物を得ることができないものであった。
従って、微粉化されておりしかも十分な過酸化水素含有率をもつメラミン過酸化水素付加物は未だ得られていない。
【０００５】
また、従来使用されているメラミン過酸化水素付加物は、このような状況から粒子の粗いものとして用いられているが、これらは初期の過酸化水素含有率は十分であるものの、粒子に含まれる過酸化水素分解抑制剤（安定剤）が不十分であるため、経時的な過酸化水素含有率の低下が著しいものであった。
従って本発明の目的は、微粉化されていても十分な過酸化水素含有率をもつメラミン過酸化水素付加物を提供することにあり、また経時的な過酸化水素含有率の低下の極めて少ないメラミン過酸化水素付加物を提供することにあり、さらにこれらメラミン過酸化水素付加物の製造方法を提供することにある。
【０００６】
【課題を解決するための手段】
本発明者らは上記に鑑み鋭意研究の結果本発明に到達した。即ち、本発明は、平均粒径が６００μｍ以下であり、且つ過酸化水素含有率が２０重量％以上であることを特徴とする粒子状のメラミン過酸化水素付加物であり、また本発明は、初期過酸化水素含有率が２０重量％以上であり、４０℃・８０％ＲＨで３０日保存時の過酸化水素含有率が１９重量％以上であることを特徴とする粒子状のメラミン過酸化水素付加物である。
また、好ましくは、分子内に少なくとも１つのリン酸基を有するキレート型の過酸化水素分解抑制剤（但し金属塩を除く）を含有していることを特徴とするこれらのメラミン過酸化水素付加物である。
また本発明は、分子内に少なくとも１つのリン酸基を有するキレート型の過酸化水素分解抑制剤（但し金属塩を除く）を含有する過酸化水素水溶液とメラミンを接触させることを特徴とする、粒子状のメラミン過酸化水素付加物の製造方法であり、好ましくは、過酸化水素水溶液とメラミンの接触が、スラリー濃度２５〜５０重量％の範囲内で行なわれる、上記メラミン過酸化水素付加物の製造方法であり、また、本発明は、得られたメラミン過酸化水素付加物の粒子を平均粒径６００μｍ以下に粉砕する工程を更に含む、これらのメラミン過酸化水素付加物の製造方法である。
【０００７】
【発明の実施の形態】
以下、本発明について詳述する。
本発明の第１は、平均粒径が６００μｍ以下、好ましくは３００μｍ以下であり、且つ初期過酸化水素含有率が２０重量％以上、好ましくは２０．５重量％以上である粒子状のメラミン過酸化水素付加物である。
平均粒径が６００μｍ以下、好ましくは３００μｍ以下であると、メラミン過酸化水素付加物を良好に打錠することが可能となり、表面積を調整して溶解速度を容易に調整することができるものである。
また、初期過酸化水素含有率が２０重量％以上、好ましくは２０．５重量％以上であると、効率的且つ効果的に過酸化水素を放出することができ、保存時の可使時間も長く産業上好ましいものとなる。
【０００８】
本発明の第２は、初期過酸化水素含有率２０重量％以上、好ましくは２０．５重量％以上であり、４０℃・８０％ＲＨで３０日保存時の過酸化水素含有率が１９重量％以上、好ましくは１９．５重量％以上である粒子状のメラミン過酸化水素付加物である。
初期過酸化水素含有率が２０重量％以上、好ましくは２０．５重量％以上であると効率的且つ効果的に過酸化水素を放出することができ、保存時の可使時間も長く産業上好ましいものとなる。
【０００９】
また、４０℃・８０％ＲＨで３０日保存時の過酸化水素含有率が１９重量％以上、好ましくは１９．５重量％以上であると、長期間にわたって貯蔵していても過酸化水素含有率の低下が極めて少ないので、効率的な生産・流通・販売をすることができ産業上極めて効果的である。
これら第１発明及び第２発明のメラミン過酸化水素付加物は、いずれも特にその組成・構造を限定されるものではなく、メラミン過酸化水素付加物中の過酸化水素を安定に保つことで達成することができる。
【００１０】
過酸化水素の分解は、主に過酸化水素の分解触媒の存在により進むと考えられるので、例えば、極めて純粋な製造環境を保ち、過酸化水素分解触媒の存在しない組成物とすることでも達成することができると考えられる。しかしこれは工業的には経済的にみて望ましくないので、実用的には、例えば、その組成物、好ましくは過酸化水素付加物粒子内に有効な過酸化水素分解抑制剤（安定剤）を存在させることにより達成することができる。
このような過酸化水素分解抑制剤（安定剤）として好ましいものとしては、分子内に少なくとも１つのリン酸基を有するキレート型の過酸化水素分解抑制剤を挙げることができる。但し、これは金属塩、特にナトリウム塩として存在しないことが必要である。ナトリウムに代表される金属原子の存在は、少なくともメラミンの存在下において過酸化水素の分解を急速に早めるからである。
【００１１】
上記過酸化水素分解抑制剤は、分子内に少なくとも１つ、好ましくは２つ以上のリン酸基を有することが必要である。リン酸基の存在によってメラミン分子と過酸化水素分解抑制剤の相互作用が強められるためか、メラミン過酸化水素付加物粒子内での該過酸化水素分解抑制剤の存在率が向上するからである。
また、上記過酸化水素分解抑制剤は、キレート型の化合物であることも必要である。キレート効果によってやはりメラミン分子と過酸化水素分解抑制剤の相互作用が強められるためか、メラミン過酸化水素付加物粒子内での該過酸化水素分解抑制剤の存在率が向上するからである。
【００１２】
金属塩を除く、分子内に少なくとも１つのリン酸基を有するキレート型の過酸化水素分解抑制剤の具体例としては、例えば、１−ヒドロキシエチリデン−１，１−ジホスホン酸、アミノトリ（メチレンホスホン酸）、１，２−エタンジホスホン酸、トリス（ホスホノメチル）アミンＮ−オキシド、１−ヒドロキシプロパン−１，１，３−トリホスホン酸、ジエチレントリアミンペンタ（メチレンホスホン酸）、Ｎ，Ｎ−ビス（ホスホノメチル）ブチルアミン、Ｎ，Ｎ−ビス（ホスホノメチル）プロピルアミン、２−ヒドロキシエチルビス（ホスホノメチル）アミン、Ｎ，Ｎ−ビス（ホスホノメチル）メチルアミン、Ｎ，Ｎ，Ｎ’，Ｎ’−テトラキス（ホスホノメチル）−１，２−プロパンジアミン、２−カルボキシエタン−１−ホスホン酸、Ｎ−（カルボキシメチル）−Ｎ−（ホスホノメチル）グリシン、（カルボキシメチル）ホスホン酸、２−（ホスホノオキシ）安息香酸、エチレンジアミン−Ｎ，Ｎ’−ビス（酢酸）−Ｎ，Ｎ’−（メチレンホスホン酸）、及びこれらのアンモニウム塩、アルカノールアミン（例えばエタノールアミン）塩などの有機アミン塩などを例示することができるが、これらは一例であってこれらに限定されるものではない。尚、これらのなかでも特に好ましいのは１−ヒドロキシエチリデン−１，１−ジホスホン酸、１−ヒドロキシプロパン−１，１，３−トリホスホン酸である。
【００１３】
上記過酸化水素分解抑制剤の量は特に限定されるものではなく、有効に過酸化水素の分解が抑制されるように所望により適宜好適な量を選択すればよいが、極端に少ないと本発明の効果を十分得ることができないので、過酸化水素１重量部に対し、好ましくは０．００１重量部以上、より好ましくは０．００４重量部以上とすることがよい。
一方、過酸化水素分解抑制剤の量が極端に多すぎてもそれ以上その効果が向上しないため工業化適性が低下するだけでなく、メラミン過酸化水素付加物の純分も低下するので、好ましくは０．１重量部以下、より好ましくは０．０５重量部以下とするのがよい。
本発明のメラミン過酸化水素付加物は、本発明の効果を阻害しない範囲内で所望により任意の添加剤を通常の使用量の範囲で含有することができる。
【００１４】
また本発明のメラミン過酸化水素付加物は、ヘアブリーチ剤をはじめとして過酸化水素の放出を要する種々の用途に使用することができる。またこの際例えば、過硫酸カリウム、過硫酸ナトリウム、過硫酸アンモニウム等の他の酸化剤、ステアリン酸マグネシウム、無水ケイ酸、酸化亜鉛、タルク、金属石鹸等の滑沢剤、カルボキシメチルセルロース等の練り剤（バインダー）等と併せて配合することができる。また、テトラアセチルエチレンジアミン等の酢酸供給剤と配合して、過酸化水素放出と同時に過酢酸を発生させる過酢酸供給剤にも利用することができる。
【００１５】
次に本発明のメラミン過酸化水素付加物の製造方法について説明する。
本発明のメラミン過酸化水素付加物の製造方法は、分子内に少なくとも１つのリン酸基を有するキレート型の過酸化水素分解抑制剤（金属塩を除く）を含有する過酸化水素水溶液とメラミンを接触させることを特徴とするものである。
本発明のメラミン過酸化水素付加物の製造方法に使用される過酸化水素分解抑制剤としては、上記した過酸化水素分解抑制剤が全て使用でき、好ましい過酸化水素分解抑制剤も上記と同様である。
本発明のメラミン過酸化水素付加物の製造方法は、このような過酸化水素分解抑制剤を含有する過酸化水素水溶液とメラミンを接触させればよい。
【００１６】
過酸化水素水溶液中の過酸化水素分解抑制剤濃度は特に限定されるものではなく、有効に過酸化水素の分解が抑制されるように、所望により適宜好適な量を選択すればよいが、極端に少ないと本発明の効果を十分得ることができないので、過酸化水素１重量部に対し、好ましくは０．００１重量部以上、より好ましくは０．００４重量部以上とすることがよい。一方、過酸化水素分解抑制剤の量が極端に多すぎるとメラミン過酸化水素付加物の純分が低下するので、好ましくは０．０１重量部以下、より好ましくは０．００８重量部以下とするのがよい。
このように過酸化水素分解抑制剤を含有する過酸化水素水溶液とメラミンを接触させるには、種々の方法を任意に採用できる。例えば、過酸化水素分解抑制剤含有過酸化水素水溶液を攪拌しながら、ここにメラミン粉末を投入する方法や、メラミン粉末に過酸化水素分解抑制剤含有過酸化水素水溶液を徐々に加えながら混練する方法などが挙げられる。
【００１７】
ただし、過酸化水素分解抑制剤を含有する過酸化水素水溶液とメラミンの接触時のスラリー濃度（系全体に占める固体分の割合）は極端に低くても、逆に極端に高くても、メラミン過酸化水素付加物中の過酸化水素含有率が低下するので、スラリー濃度を好ましくは２５〜５０重量％、より好ましくは３０〜４５重量％とするのがよい。尚、過酸化水素分解抑制剤を含有する過酸化水素水溶液とメラミン粉末の混合初期の短時間に上記濃度範囲外のスラリー濃度となることは、通常の混合操作の範囲の程度であれば差し支えない。
また、当然のことであるがメラミンは水不溶性乃至水難溶性であるため、過酸化水素分解抑制剤を含有する過酸化水素水溶液とメラミンの接触にあたっては、メラミンをよく分散した状態となるように、例えば、よく攪拌するなどすることが好ましい。また、過酸化水素とメラミンの付加反応は発熱反応であるため特に加熱をすることなく反応を進行させることができ、発熱の終息から付加反応の完了も知ることができるので、過酸化水素分解抑制剤を含有する過酸化水素水溶液とメラミンの接触は適宜時間継続すればよい。
【００１８】
また、上記のようなメラミン過酸化水素付加物の製造において、過酸化水素水溶液とメラミンの割合はメラミン１モルに対して過酸化水素１モル以上であれば特に限定されない。即ち、メラミン過酸化水素付加物においては１：１で付加するためメラミン１モルに対して過酸化水素１モル以上でなければ十分な過酸化水素含有量を得ることができない。勿論、用途によって十分な過酸化水素含有率が必要ない場合に多少過酸化水素割合を減じて過酸化水素含有率の低いメラミン過酸化水素付加物を製造することはでき、用途に応じて任意に選択すればよいが、通常は極力過酸化水素含有率の高いメラミン過酸化水素付加物が求められるので、できるだけメラミン１モルに対して過酸化水素１モル以上とすることが好ましいものである。
【００１９】
尚、従来過酸化水素を十分に安定化させて製造できなかったときは、過酸化水素の分解量を考慮してメラミン１モルに対して過酸化水素２モル以上、極端な場合には５モル以上といった大過剰に用いて過酸化水素含有率を向上させていたが、当然工業的には大変不利なものであった。
本発明のメラミン過酸化水素付加物の製造方法は、上記過酸化水素分解抑制剤を使用することにより過酸化水素を十分に安定化できるため、このように大過剰に過酸化水素を使用せずとも、高過酸化水素含有率のメラミン過酸化水素付加物を得ることができるものである。
尚、本発明によれば、メラミン１モルに対して過酸化水素１モル以上２モル未満でも高過酸化水素含有率のメラミン過酸化水素付加物を得ることができ、メラミン１モルに対して過酸化水素１モル以上１．５モル以下でも可能である。
【００２０】
上記のようにして製造したメラミン過酸化水素付加物は、水不溶性乃至水難溶性の粒子として得られるので、適宜常法によりメラミン過酸化水素付加物粒子を取得（例えば、遠心分離、濾過等）し、必要であれば乾燥してメラミン過酸化水素付加物とすることができる。尚乾燥の方法は常法によればよいが、従来メラミン過酸化水素付加物を得る場合、過酸化水素の安定性が不十分であるため乾燥のための熱により過酸化水素含有率が低下することから５０℃未満で行なわれることが多かったが、本発明によれば、過酸化水素は十分に安定化されているので５０℃以上の温度においても乾燥を行なうことができ、概ね１２０℃以下であれば任意の温度で乾燥を行なうことができる。また極力短時間で乾燥させることは、過酸化水素への悪影響を低下させることができるので好ましい。その意味で６０〜１２０℃での乾燥がよいということができる。
【００２１】
さらに、本発明の一つは、上記で得られたメラミン過酸化水素付加物の粒子を平均粒径６００μｍ以下、好ましくは３００μｍ以下に粉砕するメラミン過酸化水素付加物の製造方法である。
平均粒径が６００μｍ以下、好ましくは３００μｍ以下であると、メラミン過酸化水素付加物を良好に打錠することが可能となり、表面積を調整して溶解速度を容易に調整することができるものである。
【００２２】
このようにメラミン過酸化水素付加物の粒子を粉砕する方法は特に限定されるものではなく、公知の粉砕機にかけて適宜行うことができる。
従来、メラミン過酸化水素付加物を得る場合、過酸化水素の安定性が不十分であるため粉砕処理を行なって平均粒径を６００μｍ以下程度にしようとすると、過酸化水素が分解してメラミン過酸化水素付加物中の過酸化水素含有率が低下してしまったが、本発明によれば、過酸化水素は十分に安定化されているので平均粒径を６００μｍ以下、好ましくは３００μｍ以下とすることが可能である。平均粒径の下限は特に限定されないが、通常は１００μｍ程度までで十分である。
【００２３】
【実施例】
以下に実施例を挙げて更に本発明を説明するが本発明はこれらに限定されるものではない。
【００２４】
〔実施例１〕
メラミン１２６ｇ（１．０モル）を、予め１−ヒドロキシエチリデン−１，１−ジホスホン酸６０重量％水溶液を０．４５ｇ（過酸化水素１重量部に対して０．００８重量部）添加した１２．４重量％の過酸化水素水溶液２７４．０ｇ（過酸化水素１．０モル）に、攪拌しながら投入し（スラリー濃度は４０．０重量％であった。）、１５分間そのまま攪拌すると、発熱が終息し付加反応が終了したことがわかった。反応液は白色スラリー状であった。この白色スラリーを遠心分離機を用いて２５００ｒｐｍにて１５分間脱水し、湿結晶を取り出した。その後乾燥器にて１００℃で２時間乾燥させメラミン過酸化水素付加物を得た。この初期過酸化水素含有率は２０．８重量％であった。またこれの一部を、４０℃・８０％ＲＨで３０日保存時の過酸化水素含有率は２０．５重量％であった。
残りの一部は粉砕機（ダルトン（株）製、商品名：パワーミルＰ−０４）で粉砕し分級して、平均粒径２５０μｍのメラミン過酸化水素付加物を得た。粉砕物の初期過酸化水素含有率は２０．７重量％であった。また、このものを４０℃・８０％ＲＨで３０日保存時の過酸化水素含有率は２０．３重量％であった。
【００２５】
〔実施例２〕
メラミン１２６ｇ（１．０モル）を、予め１−ヒドロキシエチリデン−１，１−ジホスホン酸６０重量％水溶液を０．５ｇ（過酸化水素１重量部に対して０．００８重量部）添加した１３．７重量％の過酸化水素水溶液２７４．０ｇ（過酸化水素１．１モル）に、攪拌しながら投入し（スラリー濃度は４０．０重量％であった。）、１５分間そのまま攪拌すると、発熱が終息し付加反応が終了したことがわかった。反応液は白色スラリー状であった。この白色スラリーを遠心分離機を用いて２５００ｒｐｍにて１５分間脱水し、湿結晶を取り出した。その後乾燥器にて１００℃で２時間乾燥させメラミン過酸化水素付加物を得た。この初期過酸化水素含有率は２１．０重量％であった。またこれの一部を、４０℃・８０％ＲＨで３０日保存時の過酸化水素含有率は２０．７重量％であった。
残りの一部は粉砕機（ダルトン（株）製、商品名：パワーミルＰ−０４）で粉砕し分級して、平均粒径２５０μｍのメラミン過酸化水素付加物を得た。粉砕物の初期過酸化水素含有率は２０．８重量％であった。また、このものを４０℃・８０％ＲＨで３０日保存時の過酸化水素含有率は２０．６重量％であった。
【００２６】
〔実施例３〕
メラミン１２６ｇ（１．０モル）を、予め１−ヒドロキシエチリデン−１，１−ジホスホン酸６０重量％水溶液を０．５７ｇ（過酸化水素１重量部に対して０．０１重量部）添加した１２．４重量％の過酸化水素水溶液２７４．０ｇ（過酸化水素１．０モル）に、攪拌しながら投入し（スラリー濃度は４０．０重量％であった。）、１５分間そのまま攪拌すると、発熱が終息し付加反応が終了したことがわかった。反応液は白色スラリー状であった。この白色スラリーを遠心分離機を用いて２５００ｒｐｍにて１５分間脱水し、湿結晶を取り出した。その後乾燥器にて１００℃で２時間乾燥させメラミン過酸化水素付加物を得た。この初期過酸化水素含有率は２０．９重量％であった。またこれの一部を、４０℃・８０％ＲＨで３０日保存時の過酸化水素含有率は２０．６重量％であった。
残りの一部は粉砕機（ダルトン（株）製、商品名：パワーミルＰ−０４）で粉砕し分級して、平均粒径２５０μｍのメラミン過酸化水素付加物を得た。粉砕物の初期過酸化水素含有率は２０．７重量％であった。また、このものを４０℃・８０％ＲＨで３０日保存時の過酸化水素含有率は２０．５重量％であった。
【００２７】
〔実施例４〕
メラミン１２６ｇ（１．０モル）を、予め１−ヒドロキシエチリデン−１，１−ジホスホン酸６０重量％水溶液を０．３４ｇ（過酸化水素１重量部に対して０．００６重量部）添加した１２．４重量％の過酸化水素水溶液２７４．０ｇ（過酸化水素１．０モル）に、攪拌しながら投入し（スラリー濃度は４０．０重量％であった。）、１５分間そのまま攪拌すると、発熱が終息し付加反応が終了したことがわかった。反応液は白色スラリー状であった。この白色スラリーを遠心分離機を用いて２５００ｒｐｍにて１５分間脱水し、湿結晶を取り出した。その後乾燥器にて１００℃で２時間乾燥させメラミン過酸化水素付加物を得た。この初期過酸化水素含有率は２０．７重量％であった。またこれの一部を、４０℃・８０％ＲＨで３０日保存時の過酸化水素含有率は２０．４重量％であった。
残りの一部は粉砕機（ダルトン（株）製、商品名：パワーミルＰ−０４）で粉砕し分級して、平均粒径２５０μｍのメラミン過酸化水素付加物を得た。粉砕物の初期過酸化水素含有率は２０．６重量％であった。また、このものを４０℃・８０％ＲＨで３０日保存時の過酸化水素含有率は２０．２重量％であった。
【００２８】
【発明の効果】
本発明の効果は、微粉化されていても十分な過酸化水素含有率のメラミン過酸化水素付加物を提供したことにあり、また経時的な過酸化水素含有率の低下の極めて少ないメラミン過酸化水素付加物を提供したことにあり、これらメラミン過酸化水素付加物の製造方法を提供したことにある。